(57)【要約】【課題】フィラメントからなる搦み織物で、特にスポーツ用生地に要求される適度な通気性を有しながら透けにくく、紫外線遮蔽性を有しており、さらにはピリングやスナッキングになりにくく、縫製時にはプレス裁断性にすぐれ、縫製時の生地追従性にも優れた搦み織物を提供すること。【解決手段】フィラメントからなる搦み織物であって、総カバーファクターが２０００〜３０００、厚みが０．４〜０．７ｍｍ、通気量８０〜３００cc／（cm2・sec）、スナッキングが４級以上、ピリングが４級以上である通気性と紫外線遮蔽性に優れた搦み織物。【選択図】なし【特許請求の範囲】
【請求項１】
フィラメントからなる搦み織物であって、総カバーファクターが２０００〜３０００、厚みが０．４〜０．７ｍｍ、通気量８０〜３００cc／（cm2・sec）、スナッキングが４級以上、ピリングが４級以上であることを特徴とする通気性と紫外線遮蔽性に優れた搦み織物。
【請求項２】
フィラメントが酸化チタンを１ｗｔ％以上含有するポリエステルからなることを特徴とする請求項１に記載の通気性と紫外線遮蔽性に優れた搦み織物。
【請求項３】
フィラメントが異形断面であることを特徴とする請求項１又は２に記載の通気性と紫外線遮蔽性に優れた搦み織物。
【請求項４】
フィラメントがポリエチレンテレフタレートからなることを特徴とする請求項１〜３のいずれかに記載の通気性と紫外線遮蔽性に優れた搦み織物。
【請求項５】
請求項１〜４のいずれかに記載の通気性と紫外線遮蔽性に優れた搦み織物に吸水加工が施され、前記搦み織物が少なくとも一部に用いられてなることを特徴とするスポーツ用衣類。
【発明の詳細な説明】
【技術分野】
【０００１】
本発明は、織物に関する。より詳細には、ニット様の外観を有しており、通気性を有しながら紫外線遮蔽性に優れ、目ずれ防止性及びピリング防止性やスナッキング防止性にも優れ、裁断や縫製のしやすい、特にスポーツ用衣料として好適な搦み織物に関する。
【背景技術】
【０００２】
従来から、清涼性を得るために高い通気性を有する織物、あるいはそれを用いた衣料として、目が粗く、薄い織物などが用いられていた。
【０００３】
清涼性の高い衣料として、局部的に開口部や空気の通気口を設け清涼性を得るといった快適被服（例えば、特許文献１参照。）や、縫製副資材に多数の開孔を有する通気性に優れた衣服（例えば、特許文献２参照。）などが開示されている。和服では、以前から搦み織りが用いられている。
【特許文献１】実開昭６１−１９９５１７号公報
【特許文献２】実開昭６１−１９９５１７号公報
【０００４】
しかし、この和服、和装領域では、搦み織りの薄さ、透明性を積極的に利用し、しかも充分に寸法に余裕があって、部分的に応力のかかる設計ではないので、透けや目づれや生地強度を心配する必要がなかったが、洋服や洋装領域では、形がタイトでシルエットの美しさを表現するために、透けは致命的でしかも和装に比して部分的に桁違いの応力がかかることが多く、目づれの起こることを回避できなかった。
【０００５】
そして軽く、高通気性を有し、外観品位が高く、かつ目ずれを防止した搦み織物として、通常の経糸と、滑り止め効果を有する他の経糸が搦み織りで織られており、滑り止め効果を有する経糸が表面に出ていることを特徴とする滑り止め体が開示されている。滑り止め効果を有する経糸として、弾性糸を使い、搦み織りで織られた滑り止め体が記載されている。（例えば、特許文献３参照。）また弾性繊維を用いて滑り止め効果をねらった織物も考えられる。
【特許文献３】特許第３３５９６１２号公報
【０００６】
しかし糸密度が小さくピリングやスナッグになりやすいばかりでなく、スポーツ衣料としては通気性が高すぎるため身体が冷えやすく、紫外線遮蔽性にも劣っていた。また裁断時においてはプレスずれを起こしたり、縫製時においては生地の追従性が悪いため作業性が悪かった。また、カバーファクターが小さく、衣料に要求される前記性能を満たすものではなかった。以上のように、スポーツ衣料に要求される滑脱抵抗性、引裂強力、抗スナッギング性等の基本性能を満足する織物はこれまでに得られていなかった。また、例えばトリメチレンテレフタレート等の弾性糸を用いるとピリングやスナッグになりやすいという致命的な問題が解決できないばかりでなく、風合いとしてべたついたものとなりやすい。
【発明の開示】
【発明が解決しようとする課題】
【０００７】
本発明は、かかる従来技術の背景や問題にに鑑みて鋭意検討した結果なし得たもので、フィラメントからなる搦み織物であって、特にスポーツ用生地に要求される適度な通気性を有しながら透けにくく、紫外線遮蔽性を有しており、さらにはピリングやスナッキングになりにくく、縫製時にはプレス裁断性にすぐれ、縫製時の生地追従性にも優れた搦み織物を提供せんとするものである。
【課題を解決するための手段】
【０００８】
即ち、本発明は下記の構成からなる。
１．フィラメントからなる搦み織物であって、総カバーファクターが２０００〜３０００、厚みが０．４〜０．７ｍｍ、通気量８０〜３００cc／（cm2・sec）、スナッキングが４級以上、ピリングが４級以上であることを特徴とする通気性と紫外線遮蔽性に優れた搦み織物。
２．フィラメントが酸化チタンを１ｗｔ％以上含有するポリエステルからなることを特徴とする上記第１に記載の通気性と紫外線遮蔽性に優れた搦み織物。
３．フィラメントが異形断面であることを特徴とする上記第１又は第２に記載の通気性と紫外線遮蔽性に優れた搦み織物。
４．フィラメントがポリエチレンテレフタレートからなることを特徴とする上記第１〜第３のいずれかに記載の通気性と紫外線遮蔽性に優れた搦み織物。
５．上記第１〜第４のいずれかに記載の通気性と紫外線遮蔽性に優れた搦み織物に吸水加工が施され、前記搦み織物が少なくとも一部に用いられてなることを特徴とするスポーツ用衣類。
【発明の効果】
【０００９】
本発明によると、フィラメントからなる搦み織物で、特にスポーツ用生地に要求される適度な通気性を有しながら透けにくく、紫外線遮蔽性を有しており、さらにはピリングやスナッキングになりにくく、縫製時にはプレス裁断性にすぐれ、縫製時の生地追従性にも優れた搦み織物を得ることができる。
【発明を実施するための最良の形態】
【００１０】
本発明について、以下、具体的に説明する。
本発明でいう搦み織物とは、和装業界ではよく知られている織物素材組織であり、地経糸と搦み経糸とが一組となり、からみ経糸が緯糸一本または数本ごとにその位置を変えて組織し、緯糸と緯糸の間にからみ目を作った織物である。例えば、実教出版株式会社発行の繊維工学２「織物」８９〜１０２頁に示されているものである。 HYPERLINK "http://www8.ipdl.ncipi.go.jp/Tokujitu/tjitemdrw.ipdl?N0000=235&N0500=4E#N/;%3e9%3e7%3c%3e6%3c///&N0001=16&N0552=9&N0553=000005" \t "tjitemdrw" 図１に、最も基本となる紗の組織を表す図を示す。これは、地経糸ａと搦み経糸ｂを、緯糸ｃ１本ごとにその位置をかえて組織し、緯糸と緯糸の間に搦み目ｄをつくった織物である。 HYPERLINK "http://www8.ipdl.ncipi.go.jp/Tokujitu/tjitemdrw.ipdl?N0000=235&N0500=4E#N/;%3e9%3e7%3c%3e6%3c///&N0001=16&N0552=9&N0553=000006" \t "tjitemdrw" 図２に、３・１変則絽の組織図を示す。これは地経糸ａと搦み経糸ｂを、緯糸ｃ１本及び３本ごとにその位置をかえて組織し、緯糸と緯糸の間に搦み目ｄをつくった織物である。 HYPERLINK "http://www8.ipdl.ncipi.go.jp/Tokujitu/tjitemdrw.ipdl?N0000=235&N0500=4E#N/;%3e9%3e7%3c%3e6%3c///&N0001=16&N0552=9&N0553=000009" \t "tjitemdrw" 図５は、３本紗の組織図を示す。これは２本の地経糸ａと搦み経糸ｂが、緯糸ｃ２本ごとにその位置をかえて組織し、緯糸と緯糸の間に搦み目ｄをつくった織物である。
【００１１】
搦み織の組織としては、紗、絽、紗と絽を組み合わせた変則絽（ほら絽）等があり、搦み１組の経糸本数によって、２本からみ、３本からみ、４本からみ等がある。これらを組み合わせたものを目的に応じて使用することができる。インナー用途に好ましい組織としては、経糸２本からみの紗、２本絽、３本絽、及び紗と絽を組み合わせた３・１変則絽が挙げられる。スポーツ衣料に好ましい組織としては、経糸２本からみの２本絽、３本絽、３・１変則絽及び５・１変則絽が挙げられる。
【００１２】
本発明の搦み織物を製織する織機としては、搦み綜絖を装備した普通織機、ウオータージェットルーム、エアージェットルーム、レピア織機、グリッパー織機（弾丸織機）等が挙げられ、搦み綜絖以外の搦み装置を搭載した多相織機、スルーザーテキスタイル社製のパワーレノ等が用いられる。
【００１３】
本発明の織物の総カバーファクター（ＣＦ）は２０００〜３５００であることが好ましく、より好ましくは２２００〜３０００、更に好ましくは２４００〜２８００である。総カバーファクターが２０００未満では、弾性繊維を用いない場合、目ズレ性を抑えづらいのであまり好ましくなく、３５００を越えると衣料に用いた場合に通気性が乏しくなり易く、重量が増加するのであまり好ましくない。スポーツ衣料用織物として前記の好ましい総カバーファクター範囲が特にふさわしい。
【００１４】
本発明における織物の総カバーファクター（ＣＦ）は次式で計算される。
ＣＦ＝[経糸の繊度（ｄｔｅｘ）]0.5×経糸密度（本／２．５４ｃｍ）＋[緯糸の繊度（ｄｔｅｘ）]0.5×緯糸密度（本／２．５４ｃｍ）
【００１５】
本発明の搦み織物の目付量は、本発明の目的を達成するためには、１４０〜２５０ｇ／ｍ2であることが好ましく、より好ましくは１６０〜２３０ｇ／ｍ2、最も好ましくは１８０〜２１０ｇ／ｍ2である。目付量が１４０ｇ／ｍ2未満では、目ずれ防止性が劣る場合があるのであまり好ましくなく、２５０ｇ／ｍ2を越えると、スポーツ衣料用としての軽量性に不足する場合がありあまり好ましくない。
【００１６】
本発明の織物は厚みが０．４〜０．７ｍｍであることが好ましい。０．４ｍｍ未満であればこのような搦み織物においては縫製時に生地追従性が劣るのであまり好ましくなく、０．７ｍｍを超えるとスポーツ用生地としては動きにくくなりやすいのであまり好ましくない。より好ましくは０．４５〜０．６ｍｍである。
【００１７】
本発明の織物の通気量は、８０〜３００cc／（cm2・sec）である。８０cc／（cm2・sec）未満であると蒸れやすいためあまり好ましくなく、３００cc／（cm2・sec）を超えるとひえやすくなるためあまり好ましくない。より好ましくは１００〜２５０cc／（cm2・sec）であって、さらには１２０〜２００cc／（cm2・sec）が一層好ましい。従来の搦み織物は通気度が高くスポーツ用に用いた場合からだが冷えやすくなってしまっていた。なお、通気量はＪＩＳ−Ｌ１０９６（フラジール法）に基づき測定されるものである。通気量は織り組織や密度、糸の繊度によって制御できる。
【００１８】
本発明の織物は、スナッキングとピリングがそれぞれ４級以上であることが好ましい。４級未満で有ればスポーツ用に用いた場合、とくにスライディングをするような用途では製品寿命が短くなるためあまり好ましくない。より好ましくは４−５級以上である。
【００１９】
本発明の織物はポリエステルフィラメントからなることが好ましい。ポリエステルはナイロンに比べ黄変しにくいので、白色が多く使用されるスポーツ用途においては好ましい。ここでいうポリエステルとは主たる酸成分がテレフタル酸またはそのエステル誘導体、主たるグリコール成分がエチレングリコールからなるポリエチレンテレフタレートであるが、酸成分として２０モル％以下の脂肪族ジカルボン酸またはこれらのエステル形成誘導体、芳香族ジカルボン酸またはこれらのエステル形成性誘導体を共重合成分として含むことができる。また、酸成分の２０モル％以下のオキシカルボン酸またはそのエステル形成性誘導体を含むこともできる。グリコール成分としては２０モル％以下のプロピレングリコール、ジエチレングリコール、ネオペンチルグリコール、１，４−ブタンジオール、１，６−ヘキサンジオール、１，４−シクロヘキサンジメタノール、１，１０−デカメチレングリコール、４，４−ジヒドロキシビスフェノール、１，４−ビス（β−ヒドロキシエトキシ）ベンゼン、２，５−ナフタレンジオール、これらのグリコールにエチレンオキサイドが付加したグリコール、ポリエチレングリコール等を含むことができる。またポリ乳酸、ポリー３―ヒドロキシ酪酸等の生分解性脂肪族ポリエステルであっても構わない。特にコストとピリングやスナッグ等の関係からはポリエチレンテレフタレートが好ましい。
【００２０】
本発明の織物に使用するポリエステルフィラメントが無機微粒子を１．０ｗｔ％以上含有することが好ましい。１．０ｗｔ％未満であると紫外線透過率が大きくなってしまうためあまり好ましくない。より好ましくは１．５ｗｔ％以上であり、さらには２．０ｗｔ％以上が一層好ましいが、あまりに多く無機微粒子を含有させようとすると紡糸糸切れが増える他、製織工程などでの機械磨耗が激しくなるので１０ｗｔ％以下にしておくことが好ましく、更に好ましくは５．０ｗｔ％以下である。
【００２１】
本発明の織物に使用するフィラメントの断面は丸型でも構わないが、異形断面であることが好ましい。異形断面にすることで嵩高性を増し、紫外線遮蔽性を高めたり、搦められる糸同士の摩擦力が増すのでスリップが起こりにくくなる。フィラメントの断面形状は、三角、Ｌ型、Ｔ型、Ｙ型、Ｗ型、八葉型、偏平（扁平度１．３〜４程度のもので、Ｗ型、Ｉ型、ブ−メラン型、波型、串団子型、まゆ型、直方体型等がある）、ドッグボーン型等の多角形型、多葉型、中空型や不定形なものでもよい。
【００２２】
本発明の織物は紫外線透過率（積分値）が低い方が好ましい。紫外線は日焼けばかりでなく、時には皮膚障害を起こす原因となることが指摘されている。この紫外線透過率（積分値）とは２８０ｎｍ〜４００ｎｍ間の透過率の平均値を示すものである。この紫外線透過率（積分値）が有る範囲を越えると長時間強い太陽光を浴びた場合に皮膚障害になる危険が高くなるためあまり好ましくない。下限は特に限定されないが、０．０１％未満にするためには繊維に過剰の酸化チタンを練り込む必要がでてくるため生産性が著しく低下するので好ましくない。
【００２３】
本発明の織物は３５０ｎｍの紫外線透過率低いことが好ましい。３５０ｎｍの紫外線透過率は紫外線のなかでも短波長領域の紫外線の透過率を判断するのに適した測定範囲である。一般的に光は長波長側が透過率は高いので、３５０ｎｍの透過率が低いということはそれよりも短波長側の透過率はそれよりも低い。つまりエネルギーの大きい短波長側の紫外線が透過する量を知ることができる。紫外線透過率（積分値）ではトータルの紫外線透過率は分かるが、短波長側からコンスタントに透過しているのか、長波長側で急激に透過率が増大しているのか判断できない。そこで、中間レベルにある３５０ｎｍでの紫外線透過率をあわせて判断することで、人体への影響の強いといわれているＵＶ−Ｂ（領域３１５〜２８０ｎｍ）がどれほど透過しているのかが推定できるのである。３５０ｎｍの紫外線透過率が有る範囲を越えると皮膚障害になる危険が高くなるため好ましくない。下限は特に限定されないが、０．０１％未満にするためには繊維に過剰の酸化チタンを練り込む必要がでてくるため生産性が著しく低下するので好ましくない。
【実施例】
【００２４】
以下、本発明を実施例に基づいて説明する。なお本発明で用いた評価方法は以下の通りである。
【００２５】
（１）目付
ＪＩＳ−Ｌ１０９６に規定されている単位面積当たりの質量に準拠する。
【００２６】
（２）紫外線透過率
（３５０ｎｍ）
日立Ｕ−３２１０型ダブルビーム分光光度計（積分球使用）を用い、サンプル１枚をガラスフィルターを使用し波長３５０ｎｍにて測定し、ｎ＝３回の平均値を紫外線透過率（％）とした。
（積分値）
同装置を用いて波長２８０〜４００ｎｍの範囲を波長送り速度１２０ｎｍ／分で測定した。
【００２７】
（３）通気性
ＪＩＳ−Ｌ１０９６ ８．２７．２Ａ法（フラジール形法）に準拠する。
【００２８】
（４）厚み
尾崎製作所の厚み計「ＰＥＡＣＯＣＫ」にてランダムに５カ所測定し、その平均値を求める。
【００２９】
（５）スナッキング
ＪＩＳ−Ｌ１０５８Ｄ−４法に準拠する。
【００３０】
（６）ピリング
ＪＩＳ−Ｌ１０７６−１９９２  Ａ法（ＩＣＩ型試験機）に準拠する。
【００３１】
（７）可視光透過率
日立Ｕ−３２１０型ダブルビーム分光光度計（積分球使用）を用い、サンプル１枚をガラスフィルターを使用し波長２８０〜４００ｎｍの範囲を波長送り速度１２０ｎｍ／分で測定した。
【００３２】
（実施例１）
酸化チタンを１ｗｔ％含有したポリエチレンテレフタレートを公知の方法で溶融紡糸し、紡糸速度２６００ｍ／ｍｉｎ、延伸倍率１．８５で、１６７デシテックス７２フィラメント（強度５．０ｃＮ／ｄｔｅｘ、伸度３６％、沸水収縮率７％）のマルチフィラメントを作成した。公知の方法でＺ方向に仮撚加工し一旦巻き取り、Ｓ方向に１０００Ｔ／Ｍの撚糸をした。緯糸も同じ糸を利用して図２に示す３・１変則絽の搦み織の生機を得、通常の染色加工を施し、吸水加工を施した。経密度１２０本／２．５４ｃｍ、緯密度５５本／２．５４ｃｍ、カバーファクターは２３４０、厚み０．５ｍｍ、目付は１５８．９ｇ／ｍ2、
通気度は１２１cc／（cm2・sec）、アイロン収縮は経方向が−０．５％、緯方向が−０．５％、洗濯収縮率は経方向が−０．３％、緯方向が−０．６％、ピリング経方向緯方向とも５級、スナッグは経方向緯方向とも４−５級であった。
【００３３】
（実施例２）
図６に示す組織で搦み織の生機を得た以外は実施例１に従い仕上げ織物を作成した。経密度１３２本／２．５４ｃｍ、緯密度９２本／２．５４ｃｍ、カバーファクターは２８９５、厚み０．５ｍｍ、目付は２００．０ｇ／ｍ2、通気度は１１６cc／（cm2・sec）、アイロン収縮は経方向が−０．５％、緯方向が−０．５％、洗濯収縮率は経方向が−０．４％、緯方向が−０．５％、ピリング経方向緯方向とも５級、スナッグは経方向緯方向とも４級であった。
【００３４】
（実施例３）
図７に示す組織で搦み織の生機を得た以外は実施例１に従い仕上げ織物を作成した。経密度１５０本／２．５４ｃｍ、緯密度６０本／２．５４ｃｍ、カバーファクターは２７１４、厚み０．６ｍｍ、目付は１９２．０ｇ／ｍ2、通気度は８７cc／（cm2・sec）、アイロン収縮は経方向が−０．８％、緯方向が−０．９％、洗濯収縮率は経方向が−０．６％、緯方向が−０．７％、ピリング経方向緯方向とも５級、スナッグは経方向緯方向とも４級であった。
【００３５】
（実施例４）
図８に示す組織で搦み織の生機を得た以外は実施例１に従い仕上げ織物を作成した。経密度１２４本／２．５４ｃｍ、緯密度５１本／２．５４ｃｍ、カバーファクターは２２６１、厚み０．５ｍｍ、目付は１５９ｇ／ｍ2、通気度は１２１cc／（cm2・sec）、アイロン収縮は経方向が−０．３％、緯方向が−０．３％、洗濯収縮率は経方向が−０．４％、緯方向が−０．３％、ピリング経方向緯方向とも５級、スナッグは経方向緯方向とも４級であった。
【００３６】
（実施例５）
図５に示す組織で搦み織の生機を得た以外は実施例１に従い仕上げ織物を作成した。経密度１０４本／２．５４ｃｍ、緯密度５６本／２．５４ｃｍ、カバーファクターは２０６８、厚み０．５ｍｍ、目付は１３８ｇ／ｍ2、通気度は２５７cc／（cm2・sec）、アイロン収縮は経方向が−０．５％、緯方向が−０．３％、洗濯収縮率は経方向が−０．５％、緯方向が−０．３％、ピリング経方向緯方向とも５級、スナッグは経方向緯方向とも４級であった。
【産業上の利用可能性】
【００３７】
本発明によれば、フィラメントからなる搦み織物を提供でき、特にスポーツ用生地に要求される適度な通気性を有しながら透けにくく、紫外線遮蔽性を有しており、さらにはピリングやスナッキングになりにくく、縫製時にはプレス裁断性にすぐれ、縫製時の生地追従性にも優れた搦み織物を提供できる。
【図面の簡単な説明】
【００３８】
【図１】本発明の搦み織物の一態様である紗の組織図を示す。
【図２】本発明の搦み織物の他の一態様である地経糸１本、絡み経糸1本の３・１変則絽の組織図を示す。
【図３】本発明の搦み織物の他の一態様である地経糸１本、絡み経糸１本の３本絽の組織図を示す。
【図４】本発明の搦み織物の他の一態様である地経糸１本、絡み経糸１本の５・１変則絽の組織図を示す。
【図５】本発明の搦み織物の他の一態様である地経糸２本、絡み経糸１本の３本絡み（３本紗）の組織図を示す。
【図６】本発明の搦み織物の他の一態様である紗の組織図を示す。
【図７】本発明の搦み織物の他の一態様である紗の組織図を示す。
【図８】本発明の搦み織物の他の一態様である紗の組織図を示す。
【符号の説明】
【００３９】
ａ：地経糸
ｂ：搦み経糸
ｃ：緯糸
ｄ：搦み部分
【図１】
2006225835.tif 000002
【図２】
2006225835.tif 000003
【図３】
2006225835.tif 000004
【図４】
2006225835.tif 000005
【図５】
2006225835.tif 000006
【図６】
2006225835.tif 000007
【図７】
2006225835.tif 000008
【図８】
2006225835.tif 000009